Patent PL-413822-A1 (PL)
Inventor: KURZYDŁO KAMIL
IPC: C21D1/18
Filed: 2015-09-03
Abstract: Sposób wytwarzania armatury wykorzystujący hartowanie wraz z odpuszczaniem, polega na tym, że w pierwszym etapie armaturę poddaje się hartowaniu wraz z odpuszczaniem, korzystnie w piecu elektrycznym wgłębnym Pegat 950/4, przy czym hartowanie odbywa się w temperaturze korzystnie 880°C w czasie 2 godzin, natomiast odpuszczanie odbywa się w temperaturze korzystnie 280°C w czasie 2,5 godzin, ponadto chłodzenie armatury po hartowaniu odbywa się z wykorzystaniem oleju, natomiast chłodzenie armatury po odpuszczaniu odbywa się z wykorzystaniem powietrza, w drugim etapie armaturę poddaje się normalizacji, korzystnie w piecu elektrycznym wgłębnym Pegat 950/4 w temperaturze korzystnie 910°C w czasie 90 minut, w trzecim etapie armaturę poddaje się hartowaniu wraz z odpuszczaniem, korzystnie w piecu elektrycznym Pegat 950/4, przy czym hartowanie odbywa się w temperaturze korzystnie 880°C w czasie 2 godzin, natomiast odpuszczanie odbywa się w temperaturze korzystnie 450°C w czasie 2,5 godziny, ponadto chłodzenie armatury po hartowaniu odbywa się z wykorzystaniem wody, natomiast chłodzenie armatury po odpuszczaniu odbywa się z wykorzystaniem powietrza, w czwartym etapie armaturę poddaje się hartowaniu wraz z odpuszczaniem, korzystnie w piecu elektrycznym Pegat 950/4, przy czym hartowanie odbywa się w temperaturze korzystnie 880°C w czasie 2 godzin, natomiast odpuszczanie odbywa się w temperaturze korzystnie 620°C w czasie 3 godzin, ponadto chłodzenie armatury po hartowaniu odbywa się z wykorzystaniem wody, natomiast chłodzenie armatury po odpuszczaniu odbywa się z wykorzystaniem powietrza, w piątym etapie armaturę poddaje się hartowaniu wraz z odpuszczaniem, korzystnie w piecu elektrycznym Pegat 950/4, przy czym hartowanie odbywa się w temperaturze korzystnie 880°C w czasie 2 godzin, natomiast odpuszczanie odbywa się w temperaturze korzystnie 620°C w czasie 3 godzin, ponadto chłodzenie armatury po hartowaniu odbywa się z wykorzystaniem wody, natomiast chłodzenie armatury po odpuszczaniu odbywa się z wykorzystaniem powietrza, w szóstym etapie armaturę poddaje się hartowaniu wraz z odpuszczaniem, korzystnie w piecu elektrycznym Pegat 950/4, przy czym hartowanie odbywa się w temperaturze korzystnie 850°C w czasie 2 godzin, natomiast odpuszczanie odbywa się w temperaturze korzystnie 600°C w czasie 3 godzin, ponadto chłodzenie armatury po hartowaniu odbywa się z wykorzystaniem wody, natomiast chłodzenie armatury po odpuszczaniu odbywa się z wykorzystaniem powietrza, w siódmym etapie armaturę poddaje się hartowaniu wraz z odpuszczaniem, korzystnie w piecu elektrycznym Pegat 950/4, przy czym hartowanie odbywa się w temperaturze korzystnie 830°C w czasie 2 godzin, natomiast odpuszczanie odbywa się w temperaturze korzystnie 500°C w czasie 2,5 godziny, ponadto chłodzenie armatury po hartowaniu odbywa się z wykorzystaniem wody, natomiast chłodzenie armatury po odpuszczaniu odbywa się z wykorzystaniem powietrza, w ósmym etapie armaturę poddaje się normalizacji, korzystnie w piecu elektrycznym wgłębnym Pegat 950/4 w temperaturze korzystnie 910°C w czasie 2,5 godzin, ponadto chłodzenie armatury po normalizacji odbywa się z wykorzystaniem powietrza.